별도 로 , 탄소 지 지체 위 의 백금 으로 구성 된 농축 촉매 잉크 를 다음 과 같이 제조 하 였 다 : 7 . 46 g 의 Pt / C 촉매 ( 유형 SA 50 BK , N . E . Chemcat , Inc . , 일본 도 꾜 ) 를 2 리터 유리 용기 에서 0 . 85 g 에탄올 , 86 . 09 g ter - 부탄올 및 80 . 62 g 의 950 의 당량 의 플레 미온 이오노머 ( 아사히 글라스 컴퍼니 리 미티 드 , 일본 도 꾜 ) 와 혼합 하 였 다 . 용기 에서 공기 를 빼 고 질소 로 3 회 충 진한 다음 열 고 스테인 레스 스틸 약 주걱 으로 혼합 한 다음 200 ml 병 으로 옮겼 다 . 이어서 , 이것 을 실 버슨 교반기 로 10 , 000 rpm 에서 30 분 동안 혼합 하 였 다 .